(57)【要約】【課題】ブルーライトを効率よく軽減し、着色を少なくできるフィルム製品を提供する。【解決手段】  透明基材フィルムに色調補正層が積層されており、前記色調補正層は、紫外線硬化性樹脂と波長３８０〜４９５ｎｍに吸収を有する化合物とを含む組成物を硬化してなる層であり、前記波長３８０〜４９５ｎｍに吸収を有する化合物が下記一般式（１）の化合物である積層フィルム。【化１】2015087690.tif 000006【選択図】なし【特許請求の範囲】
【請求項１】
透明基材フィルムに色調補正層が積層されており、前記色調補正層は、紫外線硬化性樹脂と波長３８０〜４９５ｎｍに吸収を有する化合物とを含む組成物を硬化してなる層であり、前記波長３８０〜４９５ｎｍに吸収を有する化合物が下記一般式（１）の化合物である積層フィルム。
【化１】
2015087690.tif 000005
【請求項２】
一方面にシリコーン粘着層が積層されている、請求項１に記載の積層フィルム。
【発明の詳細な説明】
【技術分野】
【０００１】
本発明は、例えば各種ディスプレイの観察者側の表面に、直接又は間接的に貼付して用いられる積層フィルムであり、ブルーライトをカットした場合でも着色を少なくできる積層フィルムに関する。
【背景技術】
【０００２】
現在、スマートフォンやタブレット端末をはじめとするディスプレイ製品が我々の周りに多数普及しており、我々がディスプレイに接する機会が増加している。一方、ディスプレイ製品が普及すると共に、ディスプレイ製品が原因とされる問題が発生している。ブルーライトハザードはその一つと言えるが、ディスプレイ製品から放出される波長３８０〜４９５ｎｍの光が原因とされており、目に対する影響やサーカディアンリズムに対する影響、自律神経、遺伝子に影響することが報告されている。
【０００３】
従来から、ディスプレイ製品は画質を向上させる目的の一つとして色再現性の拡充を図ってきた。その波長帯域は様々だが、ブルーライトハザードに影響する波長３８０〜４９５ｎｍの光は色再現性を拡充する上で必要な光である。このため、現行のディスプレイ製品では波長３８０〜４９５ｎｍの光が放出されているのが一般的であり、仮にこの波長帯域の光を遮蔽した場合、色再現性が低下すると共に観察者側へ放出される光が黄色く着色してしまう。
【０００４】
これまでにブルーライトハザードを回避する手段としては、プラスチックに特定の構造式を有する色素を染色させた染色レンズが開発されている（特許文献１）。
【０００５】
一方で、ディスプレイ製品では表層の保護や表層に光学又は物理的な機能を付与する目的で、ディスプレイに直接または間接的にフィルム製品が貼付されている。特に、プラズマディスプレイパネルにおいてはフィルムの一層ないし複数層に特定波長の光を吸収する色素を添加したフィルム製品を表面に貼付することにより、リモコンの誤作動を誘発する近赤外線を遮蔽する機能や視認性を著しく損なう特定の波長の光を遮蔽して外部への放出を防ぐという技術が知られている（特許文献２）。このような技術によって、ディスプレイの観察者は、特別な道具を持たずして安全かつ快適にディスプレイからの映像を見ることができる。
【０００６】
また、波長３８０〜４９５ｎｍの光を遮蔽する技術としてはこの波長域の光を吸収させることが容易に想定できるが、そのような物質としてはＳＯＬＶＥＮＴ  ＹＥＬＬＯＷ  ９３が知られている（特許文献３）
【先行技術文献】
【特許文献】
【０００７】
【特許文献１】特開２０１３−５４２７５号公報
【特許文献２】特開２０１３−３７０７１号公報
【特許文献３】特開２０１１−１３７９４７号公報
【発明の概要】
【発明が解決しようとする課題】
【０００８】
しかし、特許文献１ではブルーライトを遮蔽するレンズであるが、ディスプレイに対して眼鏡という道具を常に使用しなくてはその効果を発現できない。
【０００９】
一方、特許文献２では眼鏡を持たずして特定の光を遮蔽できるものの、特に近赤外線領域の光を遮蔽するものであり、ブルーライトを遮蔽するものではない。
【００１０】
また、特許文献３に記載の色素はトナー用に使用されたものであり、ディスプレイ製品から放出されるブルーライトを遮蔽する用途として使用されたものではない。
【００１１】
そこで本発明は、上記課題を解決するものであって、ブルーライトを遮蔽する眼鏡を使用することなく、ディスプレイ製品から放出されるブルーライトを効率よく軽減し、ブルーライトをカットした場合でも着色を少なくできるフィルム製品を提供することを目的とする。
【課題を解決するための手段】
【００１２】
本発明の積層フィルムは、透明基材フィルムに色調補正層が積層されており、前記色調補正層は、紫外線硬化性樹脂と波長３８０〜４９５ｎｍに吸収を有する化合物とを含む組成物を硬化してなる層であり、前記波長３８０〜４９５ｎｍに吸収を有する化合物が、下記一般式（１）の化合物である。
【化１】
2015087690.tif 000002
【００１３】
本発明の積層フィルムは、一方面にシリコーン粘着層が積層されていることが好ましい。
【発明の効果】
【００１４】
本発明によれば、色調補正層が一般式（１）の化合物を含有することによって、波長３８０〜４９５ｎｍのうち、着色の影響が少ない波長３８０〜４２０ｎｍの吸収度合いを高く設計できるため、ブルーライトを十分にカットしながら着色度合いを少なくできる。
【発明を実施するための形態】
【００１５】
以下、本発明を具体化した実施形態について詳細に説明する。
【００１６】
＜積層フィルム＞
本願実施形態の積層フィルムは、少なくとも透明基材フィルム上に色調補正層が積層されている。また、積層フィルムとディスプレイ表面等とを接着するために、積層フィルムのいずれかの一方面にシリコーン粘着層が積層されていてもよい。
【００１７】
次に積層フィルムの構成要素について順に説明する。
【００１８】
＜透明基材フィルム＞
透明基材フィルムは透明性を有している限り特に限定されない。そのような透明基材フィルムを形成する材料としては、例えばポリエチレンテレフタレート（ＰＥＴ）等のポリエステル、ポリアリレート、トリアセチルセルロース（ＴＡＣ）、またはポリエーテルスルフォンである。これらのうち、ポリエステルフィルム、特にポリエチレンテレフタレートフィルムが成形の容易性の点で好ましい。尚、透明基材フィルムには色調補正層とは反対の面に他の機能層を付与してもよい。そのような機能層としては例えば、ハードコート層、導電性ハードコート層、防汚層、耐指紋性層、反射防止層、アンチグレア（防眩）層、透明導電層、書味向上性層、接着性改良層、屈折率調整層等が挙げられる。
【００１９】
透明基材フィルムの厚みも特に限定されないが、一般的には２５〜４００μｍであり、好ましくは５０〜２００μｍである。透明基材フィルムの厚みが２５μｍより薄い場合や４００μｍより厚い場合には、積層フィルムの製造時及び使用時における取り扱い性が低下してしまう。なお、透明基材フィルムには、透明性を損なわない限り各種の添加剤が含有されていてもよい。そのような添加剤としては、例えば紫外線吸収剤、帯電防止剤、安定剤、可塑剤、滑剤、表面調整剤、難燃剤などが挙げられる。
【００２０】
＜色調補正層＞
色調補正層は紫外線硬化性樹脂と下記一般式（１）で示された化合物とを含む組成物からなる色調補正層塗布液を透明基材フィルムに直接塗布した後に硬化することにより形成される。なお、その塗付方法は特に制限されず、例えばロールコート法、スピンコート法、ディップコート法、スプレーコート法、バーコート法、ナイフコート法、ダイコート法、インクジェット法、グラビアコート法等公知のいかなる方法も採用できる。
【００２１】
色調補正層の厚みは０．１〜１０μｍであり、好ましくは３〜７μｍである。色調補正層の厚みが０．１μｍ未満の場合は色調補正層の物理強度が低下してしまう。また色調補正層の厚みが１０μｍより厚い場合は色調補正層の硬化不良や硬化条件を厳しくすることにより一般式（１）で示された化合物の劣化が生じてしまう。なお、色調補正層には、適宜添加剤を添加して新たな機能を付与することができる。そのような添加剤としては、例えば、紫外線吸収剤、帯電防止剤、安定剤、可塑剤、滑剤、表面調整剤、難燃剤、色素などが挙げられる。
【００２２】
＜紫外線硬化型樹脂＞
色調補正層を形成する紫外線硬化型樹脂としては、従来から一般的に使用されている、紫外線を照射することにより硬化反応を生じる公知の樹脂であればその種類は特に制限されない。そのような樹脂として、例えば単官能（メタ）アクリレート、多官能（メタ）アクリレート、エポキシ樹脂、ウレタン樹脂、シリコーン樹脂などである。なお、本明細書において（メタ）アクリレートとは、アクリレートとメタクリレートの双方を含む総称を意味する。また、（メタ）アクリル酸、（メタ）アクリル系、及び（メタ）アクリロイルの記載も同様である。
【００２３】
＜一般式（１）で示された化合物＞
一般式（１）で示された化合物は波長３８０ｎｍ〜４９５ｎｍの光を吸収させるために使用される。一般式（１）で示された化合物は着色への影響が少ないため、著しい透過率の低下や着色なく波長３８０ｎｍ〜４９５ｎｍの光を吸収することができる。一般式（１）で示された化合物の製品名は例えば有本化学（株）製ＰＬＡＳＴ  ＹＥＬＬＯＷ  ８０００が挙げられる。
【化２】
2015087690.tif 000003
色調補正層中の一般式（１）で示された化合物の含有量は０．００７５〜０．０２５ｇ／ｍ２である。色調補正層中の一般式（１）で示された化合物の含有量が０．０２５ｇ／ｍ２よりも多い場合は着色度合いが大きくなってしまう。一方、一般式（１）で示された化合物の含有量が０．００７５ｇ／ｍ２よりも少ない場合はブルーライトを遮蔽する効果が十分に得られなくなってしまう。
【００２４】
＜シリコーン粘着層＞
シリコーン粘着層は積層フィルムに貼着性を発現させるために、積層フィルムのいずれかの一方面に積層される。シリコーン粘着層を形成する材料や方法は公知の技術を用いることができ、特に制限されるものではないが、例えば、特開２００７−１４５８８１号公報に記載された材料や方法を用いることができる。
【実施例】
【００２５】
以下に実施例及び比較例を挙げて本発明をさらに具体的に説明する。
（平均透過率ｔ１（３８０〜４９５ｎｍ）およびｔ２（３８０〜４２０ｎｍ）の測定と算出）
平均透過率ｔ１およびｔ２はＵＶ‐１６００ＰＣ（(株)島津製作所製分光光度計）を用いて各波長の透過率を測定してその平均値を算出した。
（ｂ＊の測定）
ｂ＊はＣＭ−３６００ｄ（コニカミノルタ（株）製分光測色計）を用いて測定した。このｂ＊は、ＪＩＳ Ｚ ８７２９に規定されているＬ＊ａ＊ｂ＊表色系における値である。
【００２６】
＜製造例＞
〔色調補正層塗布液の調製〕
製造例１−１〜１−３の色調補正層塗布液は、透明基材フィルムに色調補正層を５μｍの厚みで積層させた場合の積層フィルムの波長３８０〜４９５ｎｍの平均透過率ｔ１が７３．６％となるよう調製した。
＜製造例１−１＞
固形分として東洋インキ（株）製リオデュラスＬＡＳ１３０３ＮＬ（紫外線硬化性樹脂）、１００質量部、有本化学（株）製ＰＬＡＳＴＹＥＬＬＯＷ  ８０００（（１）の化合物）、０．５０００質量部の割合で調整した塗布液を希釈溶剤としてＭＥＫを使用し固形分濃度が４０％となるよう調整した。
【００２７】
＜製造例１−２＞
固形分として東洋インキ（株）製リオデュラスＬＡＳ１３０３ＮＬ（紫外線硬化性樹脂）、１００質量部、日本化薬（株）製ＫＡＹＡＳＥＴ  ＹＥＬＬＯＷ  ＡＧ（表１の名称に合わせました）（波長３８０〜４９５ｎｍに吸収を有する化合物）、０．１５１７質量部の割合で調整した塗布液を希釈溶剤としてＭＥＫを使用し固形分濃度が４０％となるよう調整した。
【００２８】
＜製造例１−３＞
固形分として東洋インキ（株）製リオデュラスＬＡＳ１３０３ＮＬ（紫外線硬化性樹脂）、１００質量部、山本化成（株）製ＭＳ  ＹＥＬＬＯＷ  ＨＤ−１３７（波長３８０〜４９５ｎｍに吸収を有する化合物）、０．３６７０質量部の割合で調整した塗布液を希釈溶剤としてＭＥＫを使用し固形分濃度が４０％となるよう調整した。
【００２９】
製造例１−４〜１−６の色調補正層塗布液は透明基材フィルムに色調補正層を５μｍの厚みで積層させた場合の積層フィルムの波長３８０〜４９５ｎｍの平均透過率ｔ１が７７．８％となるよう調製した。
＜製造例１−４＞
固形分として東洋インキ（株）製リオデュラスＬＡＳ１３０３ＮＬ（紫外線硬化性樹脂）、１００質量部、有本化学（株）製ＰＬＡＳＴＹＥＬＬＯＷ  ８０００（（１）の化合物）、０．３３３０質量部の割合で調整した塗布液を希釈溶剤としてＭＥＫを使用し固形分濃度が４０％となるよう調整した。
【００３０】
＜製造例１−５＞
固形分として東洋インキ（株）製リオデュラスＬＡＳ１３０３ＮＬ（紫外線硬化性樹脂）、１００質量部、日本化薬（株）製ＫＡＹＡＳＥＴ  ＹＥＬＬＯＷ  ＡＧ（波長３８０〜４９５ｎｍに吸収を有する化合物）、０．１０１７質量部の割合で調整した塗布液を希釈溶剤としてＭＥＫを使用し固形分濃度が４０％となるよう調整した。
【００３１】
＜製造例１−６＞
固形分として東洋インキ（株）製リオデュラスＬＡＳ１３０３ＮＬ（紫外線硬化性樹脂）、１００質量部、山本化成（株）製ＭＳ  ＹＥＬＬＯＷ  ＨＤ−１３７（波長３８０〜４９５ｎｍに吸収を有する化合物）、０．２４００質量部の割合で調整した塗布液を希釈溶剤としてＭＥＫを使用し固形分濃度が４０％となるよう調整した。
【００３２】
製造例１−７〜１−９の色調補正層塗布液は透明基材フィルムに色調補正層を５μｍの厚みで積層させた場合の積層フィルムの波長３８０〜４９５ｎｍの平均透過率ｔ１が８２．４％となるよう調製した。
＜製造例１−７＞
固形分として東洋インキ（株）製リオデュラスＬＡＳ１３０３ＮＬ（紫外線硬化性樹脂）、１００質量部、有本化学（株）製ＰＬＡＳＴＹＥＬＬＯＷ  ８０００（（１）の化合物）、０．１６６０質量部の割合で調整した塗布液を希釈溶剤としてＭＥＫを使用し固形分濃度が４０％となるよう調整した。
【００３３】
＜製造例１−８＞
固形分として東洋インキ（株）製リオデュラスＬＡＳ１３０３ＮＬ（紫外線硬化性樹脂）、１００質量部、日本化薬（株）製ＫＡＹＡＳＥＴ  ＹＥＬＬＯＷ  ＡＧ（波長３８０〜４９５ｎｍに吸収を有する化合物）、０．０５１７質量部の割合で調整した塗布液を希釈溶剤としてＭＥＫを使用し固形分濃度が４０％となるよう調整した。
【００３４】
＜製造例１−９＞
固形分として東洋インキ（株）製リオデュラスＬＡＳ１３０３ＮＬ（紫外線硬化性樹脂）、１００質量部、山本化成（株）製ＭＳ  ＹＥＬＬＯＷ  ＨＤ−１３７（波長３８０〜４９５ｎｍに吸収を有する化合物）、０．１１８０質量部の割合で調整した塗布液を希釈溶剤としてＭＥＫを使用し固形分濃度が４０％となるよう調整した。
【００３５】
＜実施例１＞
二軸延伸ポリエステルフィルム（ポリエチレンテレフタレートフィルム、厚さ１００μｍ）のフィルムの一方面に製造例１−１で作製した色調補正層塗布液を硬化後の膜厚が５μｍになるようにグラビアコート法で塗布、乾燥後、窒素雰囲気下で４００ｍＪ／ｃｍ２の出力にて紫外線を照射して硬化させることにより色調補正層を形成し、実施例１の積層フィルムを作製した。
【００３６】
＜実施例２および３、比較例１−１〜３−２＞
製造例１−２〜１−９の色調補正層塗布液を使用した以外は実施例１と同様の手順で実施例２および３、比較例１−１〜３−２の積層フィルムを作製した。
【００３７】
＜実施例４−１＞
実施例１で作製した積層フィルムの色調補正層の面にシリコーン粘着層を形成して実施例４−１の積層フィルムを作製した。
【００３８】
＜実施例４−２＞
実施例１で作製した積層フィルムの色調補正層とは反対の面にシリコーン粘着層を形成して実施例４−２の積層フィルムを作製した。
【００３９】
【表１】
2015087690.tif 000004
表中の各成分の値は質量部を表す。
【００４０】
作製した積層フィルムについて各種評価を行った。
実施例１では波長３８０ｎｍ〜４９５ｎｍの光を吸収する色素として一般式（１）で示される化合物を使用しているため、ｔ１が７３．６％の時に、ｔ２／ｔ１が０．９５未満であり、ｂ＊が７．５である。これに対し、比較例１−１および１−２では波長３８０ｎｍ〜４５０ｎｍの光を吸収する色素として一般式（１）で示される化合物を使用していないためｔ１が７３．６％の時にｔ２／ｔ１が０．９５以上であり、ｂ＊がそれぞれ１１．３１、１６，５１であり実施例１に対して着色の度合いが大きい。
また、実施例２、比較例２−１、２−２で比較した場合、実施例２はｔ１が７７．８％の時にｔ２／ｔ１が０．９５未満であり、ｂ＊が５．３２となり、比較例２−１および２−２ではｔ２／ｔ１が０．９５以上であり、ｂ＊がそれぞれ７．９８、１１．４７となり実施例２に対して比較例２−１および２−２は着色の度合いが大きい。
同様に、実施例３、比較例３−１、３−２で比較した場合、実施例３はｔ１が８２．４％の時にｔ２／ｔ１が０．９５未満であり、ｂ＊が３．０６となり、比較例３−１および３−２ではｔ２／ｔ１が０．９５以上であり、ｂ＊がそれぞれ４．５０、６．２１となり実施例３に対して比較例３−１および３−２は着色の度合いが大きい。
また、実施例４−１および実施例４−２ではシリコーン粘着層が積層された場合でもｔ２／ｔ１が０．９５未満となった。